"内筒と外筒からなる二層構造を備えるとともに、内筒が、先端近傍以外の部分を占める第一部分と、先端近傍を占め第一部分とは組成が異なる第二部分とで構成されるダイカストマシン用射出スリーブの製造方法であって、鋼製の外筒相当部分を準備し、内筒の第一部分のための第一の焼結原料粉末として、Siが4.0wt以上5.1wt以下、Moが15wt以上26wt以下、Bが2.5wt以上3.6wt以下で、残部がNiからなるニッケル合金粉末を準備し、内筒の第二部分のための第二の焼結原料粉末として、Siが4.5wt以上6.5wt以下、Moが8wt以上13wt以下、Bが1.3wt以上2.3wt以下で、残部がNiからなるニッケル合金粉末を準備し、缶体の中に外筒相当部分を収容し、外筒相当部分の内側に中子をセットし,外筒相当部分と中子との間の環状の隙間に、第二の焼結原料粉末を所定の高さまで充填し、第二の焼結原料粉末の上に、第一の焼結原料粉末を缶体の上端まで充填し、第一の焼結原料粉末及び第二の焼結原料粉末を焼結するとともに、これらの焼結体を互いに接合し、同時に、これらの焼結体を外筒相当部分に接合すること、を特徴とするダイカストマシン用射出スリーブの製造方法。図1に、本発明に基づくダイカストマシン用射出スリーブの概要を示す。図中、1は外筒、2は内筒、21は内筒の第一部分、22は内筒の第二部分である。図1に示す様に、本発明に基づく射出スリーブは、内外の二層からなる複合構造を備え、更に、内筒2は、組成が互いに異なる二つの部分で構成されている。即ち、内筒2は、先端近傍以外の部分を占める第一部分21と、先端近傍を占める第二部分22とで構成されている。この例では、射出スリーブの全長は247mm、外径は103mm、内径は80mmである。内筒2の肉厚は1.5mm、内筒2の第二部分22の長さ軸方向の寸法は10mmである。なお、内筒2の肉厚の好ましい範囲は0.5~3.0mm程度、内筒の第二部分22の長さの好ましい範囲は5~30mm程度である。この例では、外筒1は、機械構造用炭素鋼S48Cで構成されている。内筒の第一部分21は、Si:4.3wt、Mo:21wt、B:3.0wt、Ni:残部、からなるニッケル合金第一のニッケル合金で構成されている。内筒の第二部分22は、Si:5.5wt、Mo:11wt、B:1.8wt、Ni:残部、からなるニッケル合金第二のニッケル合金で構成されている。外筒1と内筒2は、HIP法熱間静水圧プレス法を用いて、互いに金属組織的に接合されて一体化されている。次に、図1に示した射出スリーブの製造方法の例について説明する。イ外筒相当部分1aを、機械構造用炭素鋼S48Cを用いて、図2に示す形状に、機械加工によって製作した。ロHIP加工の際に中子3として使用する部分を、機械構造用炭素鋼S48Cを用いて、図3に示す形状に、機械加工によって製作した。ハ内筒の第一部分21に相当する組成の焼結原料粉末21a粒径:50~100μm、及び内筒の第二部分22に相当する組成の焼結原料粉末22a粒径:50~100μmを、それぞれガスアトマイズ法を用いて調製した。ニ図4に示す様に、缶体5の中に外筒相当部分1aを収容し、外筒相当部分1aの内側に中子3をセットした。ホ外筒相当部分1aと中子2との間の環状の隙間に、焼結原料粉末22aを高さ10mmで充填した。更に、その上から、焼結原料粉末21aを上端まで充填した。ヘ図5に示す様に、缶体5の上部に蓋6を溶接で取り付けた。なお、蓋6には、真空引き用パイプ7が取り付けられている。ト真空引き用パイプ7を介して、缶体5の内部を真空に引き、所定の真空度に到達したところで、真空引き用パイプ7を潰して塞いだ後、更に溶接で封じた。チ以上の様にして準備したものを、HIP熱間静水圧プレス装置に装着し、1000気圧のアルゴンガスの下で950°Cに加熱し、原料粉末21a及び22aを焼結するとともに、これらの焼結体を互いに接合し、同時に、これらの焼結体を外筒相当部分1aに接合した。リ缶体5、6、7及び中子3を、切削加工で除去した後、内径、外径及び端部に機械加工を施し、先に図1に示した形状に仕上げた。以上の様にして製作された射出スリーブを、コールドチャンバ方式のダイカストマシンに取り付け、アルミニウム合金を用いて自動車部品の鋳造試験を行った。同時に、比較材として、従来のSKD61製の単層構造の射出スリーブ、及び単一組成のSi-Mo-B-Ni系ニッケル合金第一のニッケル合金で内筒が構成された複合構造の射出スリーブを用いて、同じ条件で鋳造試験を行った。鋳造条件の概要は、次の通りである。鋳造材料:ADC12溶湯重量:600g溶解温度:680°C射出速度:2.5m/sec表1に、鋳造試験の結果を示す。射出スリーブの寿命にはバラツキがあると考えなければならないが、本発明の射出スリーブは、従来の射出スリーブと比較して優れた結果を示した。本発明に基づく射出スリーブは、内外の二層からなる複合構造を備え、内筒の先端近傍を除く部分が、アルミニウム溶湯に対する耐食性、耐摩耗性、保温性、耐ヒートクラック性に優れた第一のニッケル合金で構成されるとともに、内筒の先端近傍の部分が強度及び靭性に優れた第ニのニッケル合金で構成されている。このため、本発明に基づく射出スリーブは、アルミニウム溶湯に対する耐食性に優れると同時に、内筒の先端部において欠けが発生し難く、長い寿命を備えている。"